СПОСОБ ПРОПИТКИ КЕРАМИЧЕСКИХ СТЕРЖНЕЙ ДЛЯ ИЗГОТОВЛЕНИЯ ЛОПАТОК ТУРБОМАШИН

1. Способ пропитки для механического усиления керамического стержня, используемого при изготовлении деталей турбомашин посредством литья по выплавляемым восковым моделям, включающий в себя замачивание стержня в смеси, полученной при растворении поливинилового спирта PVAl в воде, с последующими погружением стержня в чистую воду и высокотемпературной полимеризацией,
отличающийся тем, что дозировка составляет от 100 до 200 PVAl на литр воды.
2. Способ по п. 1, в котором время пропитки замачиванием составляет от 20 мин до 1 ч 30 мин.
3. Способ по п. 1, в котором полимеризацию осуществляют при температуре от 90 до 120ºС.
4. Способ по п. 3, в котором полимеризацию осуществляют в течение времени от 30 мин до 2 часов.
5. Способ изготовления лопаток турбомашин, имеющих внутренние полости, посредством литья по выплавляемым восковым моделям, при этом упомянутый способ содержит этап выполнения керамического стержня, характерного для упомянутых внутренних полостей, отличающийся тем, что содержит этап механического усиления упомянутого стержня при помощи способа по п. 1.